【手続補正書】
【提出日】平成17年6月8日(2005.6.8)
【手続補正１】
【補正対象書類名】明細書
【補正対象項目名】特許請求の範囲
【補正方法】変更
【補正の内容】
【特許請求の範囲】
【請求項１】  少なくとも１種のビニルモノマーをアニオン重合して枝分れポリマーを形成する改良された方法であり、
前記方法は、
アニオン開始剤の存在下で、
（ｉ）式ＣＨ2＝ＣＹＺを有する１種または２種以上のアニオン性重合可能なビニルモノマーと、
（ｉｉ）式ＣＨ2＝ＣＺ−Ｑ−Ｘのアニオン重合連鎖停止剤と
を接触させる工程を具え、
但し、Ｑは、共有結合、Ｒ、Ｃ（Ｏ）、ＲＣ（Ｏ）からなる群から選択され、
Ｙは、Ｒ、ＣＯ2Ｒ、ＣＮ、ＮＲ2からなる群から選択され、
Ｘは、ハロゲン、ＲＳＯ3からなる群から選択され、
Ｚは、Ｈ、Ｒ、ＣＮからなる群から選択され、
Ｒは、未置換および置換アルキル、オレフィン、アリール、アルアルキル、アルカリールおよびオルガノシリコン基からなる群から選択され、その置換基は、同一または異なり、そして、カルボン酸、カルボン酸エステル、ヒドロキシ、アルコキシ、およびアミノからなる群から選択される、
枝分れポリマーの一層高い収量を得る方法であり、
前記枝分れポリマーは、枝構造上に濃密な枝分れおよび重合可能なビニル連鎖末端を有し、
Ｉ．第一工程において（ｉ）とアニオン開始剤とを反応させる工程、
II．（ｉ）とアニオン開始剤との比を１に向けて減少する工程、
III．第二工程において（ｉｉ）を随意にいくらかの（ｉ）とともに添加する工程、
IV．（ｉｉ）の反応性に応じて（ｉｉ）の添加の速度を選択する工程、
Ｖ．（ｉｉ）とアニオン開始剤との比を１に向けて増加する工程、
VI．（ｉ）、（ｉｉ）およびオレフィン末端基の変換を７０％から１００％に向けて増加する工程、および
VII．随意に、アニオン成長末端基を非重合可能末端基に変換する工程であり、
工程Ｉ、III、VIと、II、IVおよびVの少なくとも１つとを具えることを特徴とする枝分れポリマーを形成する方法。
【請求項２】  （ｉ）においてＺ＝ＨまたはＣＨ3であることを特徴とする請求項１に記載の方法。
【請求項３】  （ｉ）においてＹ＝ＰｈまたはＣＯ2Ｒであることを特徴とする請求項１に記載の方法。
【請求項４】  （ｉ）においてＺ＝ＨおよびＹ＝Ｐｈであることを特徴とする請求項１に記載の方法。
【請求項５】  （ｉｉ）においてＱ＝ＰｈＣＨ2およびＸ＝ＣｌまたはＢｒであることを特徴とする請求項１に記載の方法。
【請求項６】  （ｉ）においてＺ＝ＨおよびＹ＝Ｐｈであり、（ｉｉ）においてＱ＝ＰｈＣＨ2およびＸ＝ＣｌまたはＢｒであり、そしてＢｕＬｉが開始剤として使用されることを特徴とする請求項１に記載の方法。
【請求項７】  工程ＶIIを使用することを特徴とする請求項１に記載の方法。
【請求項８】  非重合可能成分を提供する連鎖停止剤を使用することを特徴とする請求項７に記載の方法。
【請求項９】  枝上に枝分れの構造と、随意に、重合可能なオレフィン末端基とを有するポリマーを含有する物質組成物であって、
前記ポリマーは、構造
【化１】
2001510211.tif 000001
を有し、
ここでＢ＝
【化２】
2001510211.tif 000002
であり、
ここで
Ｂ´＝Ｚ、Ｂ；
ｎ＝１〜１００、ｍ＝０〜５０、ｐ＝０〜１００、ｎ＋ｍ＋ｐ≧２；
そして、ｍ＞１の場合、ｍの挿入は連続であるか、または非連続であり；
Ａは、Ｒからなる群から選択されたアニオン開始剤成分であり；
Ｑは、共有結合、Ｒ、Ｃ（Ｏ）、ＲＣ（Ｏ）からなる群から選択され；
Ｙは、Ｒ、ＣＯ2Ｒ、ＣＮ、ＮＲ2からなる群から選択され；
Ｗは、ＣＺ＝ＣＨ2または非重合可能成分であり；
Ｘは、ハロゲン、ＲＳＯ3からなる群から選択され；
Ｚは、Ｈ、Ｒ、ＣＮからなる群から選択され；そして
Ｒは、未置換および置換アルキル、オレフィン、アリール、アルアルキル、アルカリールおよびオルガノシリコン基からなる群から選択され、その置換基は、同一または異なり、そして、カルボン酸、カルボン酸エステル、ヒドロキシ、アルコキシ、第一アミノ、および第二アミノからなる群から選択される
ことを特徴とする物質組成物。
【請求項１０】  Ａ＝ブチル、Ｚ＝Ｈ、Ｙ＝ｐｈ、およびＱ＝ＰｈＣＨ2であることを特徴とする請求項９に記載の組成物。
【手続補正２】
【補正対象書類名】明細書
【補正対象項目名】００３３
【補正方法】変更
【補正の内容】
【００３３】
コポリマー３の枝分れ構造は、非常に低い内部粘度、マルク−ホウインクの式、［η］＝ＫＭaにおける「ａ」係数の値であり、線状ポリスチレンに対する０．７２に対して０．１８から０．６６の範囲にある値、０．４に近づく枝分れ因子、およびデュアルＲＩ／ＬＳ検出器を用いてＧＰＣによって測定された１０5〜１０6の範囲の同一分子量の線状類似体の半分未満のＲＭＳ半径によって確認される。
以下に、本発明の好ましい態様を示す。
１．  少なくとも１種のビニルモノマーをアニオン重合して枝分れポリマーを形成する改良された方法であり、
前記方法は、
アニオン開始剤の存在下で、
（ｉ）式ＣＨ2＝ＣＹＺを有する１種または２種以上のアニオン性重合可能なビニルモノマーと、
（ｉｉ）式ＣＨ2＝ＣＺ−Ｑ−Ｘのアニオン重合連鎖停止剤と
を接触させる工程を具え、
但し、Ｑは、共有結合、Ｒ、Ｃ（Ｏ）、ＲＣ（Ｏ）からなる群から選択され、
Ｙは、Ｒ、ＣＯ2Ｒ、ＣＮ、ＮＲ2からなる群から選択され、
Ｘは、ハロゲン、ＲＳＯ3からなる群から選択され、
Ｚは、Ｈ、Ｒ、ＣＮからなる群から選択され、
Ｒは、未置換および置換アルキル、オレフィン、アリール、アルアルキル、アルカリールおよびオルガノシリコン基からなる群から選択され、その置換基は、同一または異なり、そして、カルボン酸、カルボン酸エステル、ヒドロキシ、アルコキシ、およびアミノからなる群から選択される、
枝分れポリマーの一層高い収量を得る方法であり、
前記枝分れポリマーは、枝構造上に濃密な枝分れおよび重合可能なビニル連鎖末端を有し、
Ｉ．第一工程において（ｉ）とアニオン開始剤とを反応させる工程、
II．（ｉ）とアニオン開始剤との比を１に向けて減少する工程、
III．第二工程において（ｉｉ）を随意にいくらかの（ｉ）とともに添加する工程、
IV．（ｉｉ）の反応性に応じて（ｉｉ）の添加の速度を選択する工程、
Ｖ．（ｉｉ）とアニオン開始剤との比を１に向けて増加する工程、
VI．（ｉ）、（ｉｉ）およびオレフィン末端基の変換を７０％から１００％に向けて増加する工程、および
VII．随意に、アニオン成長末端基を非重合可能末端基に変換する工程であり、
工程Ｉ、III、VIと、II、IVおよびVの少なくとも１つとを具えることを特徴とする枝分れポリマーを形成する方法。
２．  （ｉ）においてＺ＝ＨまたはＣＨ3であることを特徴とする１．に記載の方法。
３．  （ｉ）においてＹ＝ＰｈまたはＣＯ2Ｒであることを特徴とする１．に記載の方法。
４．  （ｉ）においてＺ＝ＨおよびＹ＝Ｐｈであることを特徴とする１．に記載の方法。
５．  （ｉｉ）においてＱ＝ＰｈＣＨ2およびＸ＝ＣｌまたはＢｒであることを特徴とする１．に記載の方法。
６．  （ｉ）においてＺ＝ＨおよびＹ＝Ｐｈであり、（ｉｉ）においてＱ＝ＰｈＣＨ2およびＸ＝ＣｌまたはＢｒであり、そしてＢｕＬｉが開始剤として使用されることを特徴とする１．に記載の方法。
７．  工程ＶIIを使用することを特徴とする１．に記載の方法。
８．  非重合可能成分を提供する連鎖停止剤を使用することを特徴とする７．に記載の方法。
９．  枝上に枝分れの構造と、随意に、重合可能なオレフィン末端基とを有するポリマーを含有する物質組成物であって、
前記ポリマーは、構造
【化３】
2001510211.tif 000003
を有し、
ここでＢ＝
【化４】
2001510211.tif 000004
であり、
ここで
Ｂ´＝Ｚ、Ｂ；
ｎ＝１〜１００、ｍ＝０〜５０、ｐ＝０〜１００、ｎ＋ｍ＋ｐ≧２；
そして、ｍ＞１の場合、ｍの挿入は連続であるか、または非連続であり；
Ａは、Ｒからなる群から選択されたアニオン開始剤成分であり；
Ｑは、共有結合、Ｒ、Ｃ（Ｏ）、ＲＣ（Ｏ）からなる群から選択され；
Ｙは、Ｒ、ＣＯ2Ｒ、ＣＮ、ＮＲ2からなる群から選択され；
Ｗは、ＣＺ＝ＣＨ2または非重合可能成分であり；
Ｘは、ハロゲン、ＲＳＯ3からなる群から選択され；
Ｚは、Ｈ、Ｒ、ＣＮからなる群から選択され；そして
Ｒは、未置換および置換アルキル、オレフィン、アリール、アルアルキル、アルカリールおよびオルガノシリコン基からなる群から選択され、その置換基は、同一または異なり、そして、カルボン酸、カルボン酸エステル、ヒドロキシ、アルコキシ、第一アミノ、および第二アミノからなる群から選択される
ことを特徴とする物質組成物。
１０．  Ａ＝ブチル、Ｚ＝Ｈ、Ｙ＝ｐｈ、およびＱ＝ＰｈＣＨ2であることを特徴とする９．に記載の組成物。
１１．  ＷはＣＺ＝ＣＨ2であることを特徴とする１０．に記載の組成物。
１２．  Ｗは非重合可能成分であることを特徴とする１０．に記載の組成物。
１３．  ＷはＨであることを特徴とする１２．に記載の組成物。